(57)【要約】  結合剤マトリクスに分散された華氏１２００°（摂氏６４９°）でアルミナより大きな平均熱膨張率（ＣＴＥ）を有する耐食性微粒子成分を含むコーティング前駆体組成物を用意するステップであって、耐食性微粒子成分の少なくとも一部分の縦横比が約２：１より大きく、結合剤マトリクスが、シリコン含有材料およびリン酸塩含有材料から成る群の少なくとも１つの要素を含む耐食性微粒子成分を含むコーティング前駆体組成物を用意するステップと、金属基体の少なくとも一部分に、このコーティング前駆体組成物を与えるステップと、このコーティング前駆体組成物を硬化させて、金属基体の少なくとも一部分に耐食性コーティングを与えるステップとを含む方法。【選択図】図３
2013506760.tif 000002
【特許請求の範囲】
【請求項１】
結合剤マトリクスに分散された華氏１２００°（摂氏６４９°）でアルミナより大きな平均熱膨張率（ＣＴＥ）を有する耐食性微粒子成分であって、前記耐食性微粒子成分の少なくとも一部分の縦横比が約２：１より大きく、前記結合剤マトリクスが、シリコン含有材料およびリン酸塩含有材料から成る群の少なくとも１つの要素を含む耐食性微粒子成分を含むコーティング前駆体組成物を用意するステップと、
金属基体の少なくとも一部分に前記コーティング前駆体組成物を与えるステップと、
前記コーティング前駆体組成物を硬化させて、前記金属基体の少なくとも前記一部分に耐食性コーティングを与えるステップとを含む方法。
【請求項２】
前記コーティング前駆体組成物を用意するステップが、
液体噴霧として使用可能なスラリベース組成物の前記耐食性微粒子成分を用意するステップを含む請求項１記載の方法。
【請求項３】
前記金属基体の少なくとも前記一部分に前記コーティング前駆体組成物を与えるステップが、
前記金属基体の少なくとも前記一部分に、前記スラリベース組成物を目標厚さに噴霧するステップを含む請求項２記載の方法。
【請求項４】
前記目標厚さが、少なくとも約１．５ミル（約３８マイクロメートル）から、約３．０ミル（約７６マイクロメートル）までである請求項３記載の方法。
【請求項５】
前記スラリベース組成物を噴霧するステップに続いて、
前記コーティング前駆体を乾燥させてマッドクラックパターンが実質的にない面を実現するステップをさらに含む請求項３記載の方法。
【請求項６】
十分な量の耐食性粒子を、ミルにかけて所定の縦横比にするステップをさらに含む請求項１記載の方法。
【請求項７】
前記基体の少なくとも前記面上に前記コーティング前駆体組成物を与えるステップが、ディスク、シール、およびブレードリテーナから選択された少なくとも１つのロータ部品上に前記コーティング組成物を与えるステップを含む請求項１記載の方法。
【請求項８】
前記コーティング前駆体組成物を与えるステップが、
ジルコニア、酸化ハフニウム、イットリアで安定化したジルコニア、イットリアで安定化した酸化ハフニウム、セリア、クロミア、酸化マグネシウム、酸化鉄、チタニア、イットリア、およびイットリウムアルミニウムガーネット、ならびにそれらの組合せ、また、任意選択でアルミナとの組合せから成る群から選択される耐熱性微粒子成分と、
ＭＣｒ、ＭＣｒＸ、ＭＡｌ、ＭＡｌＸ、ＭＣｒＡｌＸ、およびそれらの組合せから成る群から選択される非耐熱性微粒子成分であって、Ｍが、ニッケル、鉄、コバルト、およびそれらの組合せから選択された要素であり、Ｘが、タンタル、レニウム、イットリウム、ジルコニウム、ハフニウム、ランタン、シリコン、ホウ素、炭素、およびそれらの組合せから成る群から選択された要素である非耐熱性微粒子成分とのうち少なくとも１つを含む耐食性微粒子成分を与えるステップを含む請求項１記載の方法。
【請求項９】
前記コーティング前駆体組成物を与えるステップが、前記耐熱性微粒子成分と前記非耐熱性微粒子成分の組合せを含む耐食性微粒子成分を与えるステップを含む請求項８記載の方法。
【請求項１０】
前記コーティング前駆体組成物を与えるステップが、前記耐食性微粒子成分の粒子サイズに少なくとも１つの２峰性分布を与えるステップを含む請求項８記載の方法。
【請求項１１】
金属基体の少なくとも一部分に前記コーティング前駆体組成物を与えるステップが、第１の量の耐食性微粒子を含む第１の層および前記第１の層の上に重なる第２の層を与えるステップを含み、前記第２の層が、前記第１の量と異なる第２の量の耐食性微粒子を含む請求項１記載の方法。
【請求項１２】
前記コーティング前駆体組成物を与えるステップが、シリカ（ＳｉＯ2）、ムライト（３Ａｌ2Ｏ3・２ＳｉＯ2）、ケイ酸塩、およびそれらの組合せから成る群から選択されたシリコン含有材料を与えるステップを含む請求項１記載の方法。
【請求項１３】
前記コーティング前駆体組成物を用意するステップが、
テープベースのシステムとして使用可能なスラリベース組成物の前記耐食性微粒子成分を用意するステップを含む請求項１記載の方法。
【発明の詳細な説明】
【技術分野】
【０００１】
本発明は、一般に、耐食性コーティング組成物およびコーティングされた物品に関し、より具体的には、非ガス流路のタービンエンジン部品に使用するのに特に適切な耐食性コーティングに関する。
【背景技術】
【０００２】
ガスタービンエンジンには、より大きな推力およびより優れた燃費といった性能改善が間断なく求められている。エンジン性能を改善するために、燃焼温度が非常に高温に高められている。最高の動作温度で使用するタービンエンジン部品は、一般に、鉄、ニッケル、コバルトもしくはそれらの組合せの超合金またはステンレス鋼などの他の耐食材料で作製される。このような高い動作温度では、燃焼経路外部の超合金部品さえ、劣化しやすい。高機能航空エンジンの改修の間に発見されている問題の１つに、冷却用空気が供給されるタービンディスク、シール、および他の部品のピッチングがある。クロム含有レベルの低い新世代の合金から作製されるエンジン部品は、腐食開始に対する抵抗力が低い可能性がある。
【０００３】
冷却用空気には、ほこり、火山灰、フライアッシュ、コンクリートのほこり、砂、および／または微粒子もしくは気体の形態での様々な塩類などの吸入された微粒子が含まれることがある。認められたピッチング問題は、冷却用空気で運ばれた周囲の空中浮遊異物の微粒子および気体ならびにより高い動作温度からもたらされる腐食生成物の形成によって引き起こされている可能性がある。
【０００４】
ＳｅｒｍａＦｌｏｗ（登録商標）Ｎ３０００として市販のクロム酸塩−リン吸着薬に含まれるアルミナ顔料を含む既知のコーティングは、６価クロムを利用することにより、環境上の問題を引き起こす。
【０００５】
６価クロムなしで、タービン部品の耐用年数に悪影響を及ぼすことなく、所望の腐食保護をもたらすことができて、コーティングとその下にある基体の間の熱膨張率（ＣＴＥ）の不一致または他の原因によって引き起こされる破砕に耐える、コーティング組成物およびコーティングシステムが必要とされている。
【先行技術文献】
【特許文献】
【０００６】
【特許文献１】欧州特許第１７９３０１５号
【発明の概要】
【０００７】
前述の必要性は、高温度での使用に適切なコーティングされた物品を提供する例示的実施形態によって満たされ得る。コーティングされた物品は、金属基体および基体上のコーティングを含む。このコーティングには、結合剤マトリクスに分散された華氏１２００°（摂氏６４９°）でアルミナより大きな熱膨張率（ＣＴＥ）を有する耐食性微粒子成分が含まれる。耐食性微粒子成分の少なくとも一部分の縦横比は、約２：１より大きい。この結合剤マトリクスは、シリコン含有材料および／またはリン酸塩含有材料を含む。
【０００８】
例示的方法は、結合剤マトリクスに分散された華氏１２００°（摂氏６４９°）でアルミナより大きな平均熱膨張率（ＣＴＥ）を有する耐食性微粒子成分であって、耐食性微粒子成分の少なくとも一部分の縦横比が約２：１より大きく、結合剤マトリクスが、シリコン含有材料およびリン酸塩含有材料から成る群の少なくとも１つの要素を含む耐食性微粒子成分を含むコーティング前駆体組成物を用意するステップと、金属基体の少なくとも一部分にコーティング前駆体組成物を与えるステップと、コーティング前駆体組成物を硬化させて、金属基体の少なくとも一部分に耐食性コーティングを与えるステップとを含む。
【０００９】
本発明と見なされる内容が、詳細に指摘され、明細書の結びの部分で明確に請求される。しかし、本発明は、添付図面とともに以下の説明を参照して解釈することにより、最も良く理解され得る。
【図面の簡単な説明】
【００１０】
【図１】ガスタービンエンジンのタービン部の一部分の断面図である。
【図２】エンジンの前部またはファン部分からガス流れの方向に見て、例示的耐食性コーティングが配置されるのが望ましい場所を示すタービンディスクの斜視図である。
【図３】本明細書に開示される例示的コーティングでコーティングされた面を有する超合金基体の概略断面図である。
【図４】本明細書に開示される例示的コーティングでコーティングされた面を有する超合金基体の概略断面図である。
【発明を実施するための形態】
【００１１】
例示的実施形態が、図面を参照しながら説明され、様々な図の全体にわたって同一の参照数字は同一の要素を示す。
【００１２】
本明細書で用いられる用語「微粒子」は、比較的小さな形で元来存在するか、あるいは例えば研削、切断、分解、粉砕により、そうでなければより大きな材料の形を比較的小さな形へ細分することによって形成され得る粒子、粉末、薄片などを指す。
【００１３】
本明細書で用いられる用語「アルミナ微粒子」は、一般に化学式Ａｌ2Ｏ3を有する、水和形式および非水和形式を含む酸化アルミニウムの、混合物、組成物などを含む微粒子を指す。
【００１４】
本明細書で用いられる用語「耐食性の非アルミナ微粒子」は、耐食性をもたらす、金属（アルミニウム単独を除く）、セラミック、または実質的にアルミナがないそれらの組合せを含む微粒子を指す。
【００１５】
本明細書で用いられる用語「実質的にない」は、別段の定めがない限り、示された混合物、材料、部品などが、例えば約０．５％以下のレベルで、最小限存在するか、または全く存在しないことを意味する。
【００１６】
本明細書で用いられる用語「耐食性の微粒子成分」は、アルミナおよび／または非アルミナの耐食性微粒子を含む成分を指す。耐食性の微粒子成分に含まれる耐腐性の非アルミナ微粒子およびアルミナ微粒子の特定のレベルおよび量は、結果として得られる耐食性コーティングに望まれる熱膨張率（ＣＴＥ）の特性次第で変化させることができる。
【００１７】
本明細書で用いられる用語「金属」は、単一の金属または合金（すなわち、少なくとも２つの金属の混合物）を指すことができる。
【００１８】
本明細書で用いられる用語「セラミック」は、金属の酸化物、炭化物、または窒化物を指す。
【００１９】
本明細書で用いられる用語「非耐熱性微粒子」は、化学式ＭＣｒ、ＭＣｒＸ、ＭＡｌ、ＭＡｌＸまたはＭＣｒＡｌＸを有する合金を含み、ここで、Ｍはニッケル、鉄、コバルトまたはそれらの組合せであり、Ｘは、タンタル、レニウム、イットリウム、ジルコニウム、ハフニウム、ランタン、シリコン、ホウ素、炭素またはそれらの組合せのいずれかである。
【００２０】
本明細書で用いられる用語の粒子の「縦横比」とは、粒子の長さと幅の比較である。本明細書で用いられる「微粒子成分の縦横比」は、全体として測定されるものであり、試料の平均的な縦横比を表す。
【００２１】
本明細書で用いられる用語「耐食性コーティング」は、コーティング前駆体組成物を硬化して焼成した後に、アモルファスのガラス質マトリクスまたはガラス質のセラミックマトリクスに、耐食性の微粒子成分からの粒子が、埋め込まれた、カプセル化された、それによって密封された、またはそうでなければ固着した、少なくとも１つの層を含むコーティングを指す。本明細書に開示される耐食性コーティングは、吸入されたほこり、火山灰、フライアッシュ、コンクリートのほこり、砂、海塩などから、華氏２２００°（摂氏１２０４°）もの高い温度で結果として生じる金属（例えばアルカリ）硫酸塩、亜硫酸塩、塩化物、炭酸塩、酸化物、および他の腐食塩堆積物を含む様々な腐食剤によってもたらされる腐食に対して耐性を与えることができる。
【００２２】
本明細書に開示される例示的実施形態は、コーティングの多用途性を可能にする。コーティング前駆体は、基体上に重なるモノリシックの層または複数の個別の層として、必要とされる工学的要件と合致する様々な厚さで与えられてよい。個別の層は、所望のコーティングをもたらすように、成分の組成勾配を含んでよい。さらに、外面的にきれいにするために、封止するために、固着防止特性をもたらすために、空気力学的に意図されて、または任意数の他の理由のために、耐食層の上にガラス質の頂部被膜が与えられてよい。例示的頂部被膜は、市販の金属リン酸塩（例えばＡｌＰＯ4またはＭｇＰＯ4）を含んでよい。
【００２３】
図１は、ガスタービンエンジンのタービン部の一部分の、エンジンの中心線に沿った断面図を示す。タービン部３０は２段タービンであるが、タービンの設計次第で任意数の段が利用され得る。示されるように、シャフト（図示せず）にタービンディスク３２が取り付けられ、シャフトは、ディスク３２の穴を通ってエンジンの中心線（ＣＬ）に沿って延在する。第１段ブレード３８が第１段ディスク３６に取り付けられ、第２段ブレード４２が第２段ディスク４０に取り付けられている。ケース４２０からベーン４１０が延在する。ケース４２０の内面は、ガス流れ経路を流れる燃焼の熱ガスのためのライナー４３０を形成する。
【００２４】
第１段ブレード３８、第２段ブレード４２およびベーン４１０は、熱ガスの流れ経路の中へ延在する。ベーン４１０は、静止していて熱ガス流れを導く働きをし、ディスク３６および４０上に取り付けられているブレード３８および４２は、熱ガスが当たるとき回転して、エンジンを動作させるエネルギーを抽出する。封止要素３４、前部シール４４、後部シール４６、接合部シール４８、第１段の後部ブレードリテーナ５０および第２段の後部ブレードリテーナ５２は、封止してタービンブレードおよびノズルに対するコンプレッサ空冷回路を完成するのに役立つ。これらのシールは、ディスクに取り付けられており、ディスクと一緒に回転可能である。ベーン４１０の内側で第１段ディスク３６と第２段ディスク４０の間に、接合部シール４８が配置される。ブレードをディスクに固定する任意選択のブレードリテーナ５０および５２も示されている。このようなリテーナの設計は、エンジン設計次第で変化することになり、これらを必要としないエンジン設計もある。
【００２５】
これらのディスク、シールおよびブレードリテーナは、これらに導かれる冷却回路の空気の温度に加熱される。また、燃焼経路部分からの伝導性熱伝達も、燃焼経路に最も近い部分を加熱する。例えば、タービンブレードは、タービンディスクのリムを熱伝導で加熱する。冷却用空気の汚染物質の堆積または蓄積の結果として腐食されやすい面の任意のものを保護するために、例示的コーティングを用いることができる。
【００２６】
図２は、図１のディスク３６または４０など、一般に超合金材料で作製される一般的なガスタービンエンジンのディスク８２の斜視図である。ディスク８２は、ハブ７４を、一般的にはエンジンの中心線に沿って含み、ハブ７４は穴を有し、それを通ってシャフト（図示せず）が延在する。ディスク８２は、ディスク外側の周辺に沿ってダブテール溝８６を含み、タービンブレードがダブテール溝８６に挿入されている。外側の周辺とハブ７４の間にウェブ部分７８が延在する。本明細書で開示される例示的コーティングは、ダブテール溝８６を含めてディスク８２に沿ったいかなる場所にも利用され得る。ウェブ部分７８の面に沿ってコーティングを用い、ダブテール溝８６にもコーティングを用いると、これらが冷却用空気に直接露出されるので特に有利である。したがって、本明細書で開示された例示的コーティングは、ディスク、シール、およびブレードリテーナを含むガスタービンエンジンのロータ部品に腐食保護をもたらすように意図されているが、他の部品または領域にも同様に利益があり得る。
【００２７】
図３は、例示的耐食性コーティング６４を有する基体６０を含む例示的エンジン部品３０を概略的に示す。耐食性コーティング６４は、基体６０の面６２上に配置される。基体６０は、タービンエンジンのディスク（もしくはタービンエンジンの任意の一部分）または腐食保護を必要性とする別のエンジン部品であり得る。基板６０は、ニッケル、コバルト、鉄、およびそれらの組合せに基づく適切な超合金を含んでよい。
【００２８】
基体６０の面６２上に耐食性コーティング６４を与えるのに先立って、面６２は、コーティング６４を受けるための準備として、機械的に、化学的に、またはその両方で前処理されてよい。適切な前処理方法には、グリットブラスト、微細機械加工、レーザーエッチング、化学的エッチャントを用いる処理、加圧水を用いる処理など、ならびに１つまたは複数の方法の組合せが含まれる。
【００２９】
本明細書で開示される例示的コーティングは、耐食性の微粒子成分６６および結合剤マトリクス６８を利用し、微粒子成分の少なくとも一部分は、約２：１より大きい縦横比を有する。他の例示的実施形態では、縦横比は、約２：１と１００：１の間にあり、すべての部分領域を含む。他の例示的実施形態は、約１０：１から約１５：１の間にあって、すべての部分領域を含む縦横比を少なくとも一部分が有する微粒子成分を含む。コーティングの中で、これらの高い縦横比を有する微粒子は、全般的に基体面と平行になるはずであると考えられる。したがって、より大きな金属負荷が可能になり、下にある基体とのＣＴＥ一致が改善され、全体的により大きな腐食保護がもたらされる。大きな縦横比の粒子は、任意の半球状の粒子から、従来のボールミル粉砕および磨砕ミル粉砕などの任意の既知のミル粉砕プロセスによって形成することができる。特定の例示的実施形態では、微粒子成分は、単一の要素（純然たるアルミニウムを除く）または例えばクロム、ジルコニウム、ニッケル、コバルト、鉄、チタン、イットリウム、マグネシウム、白金族金属（例えばプラチナ、パラジウム、ロジウム、イリジウム）、ハフニウム、シリコン、タンタルなどの合金を含んでよい。例示的実施形態は、耐食性の微粒子が実質的にない、想像線で示された最外層７０を任意選択で含んでよい。例えば、最外層７０は、耐食性の微粒子が実質的にない、リン酸塩含有および／またはシリコン含有のガラス質マトリクスを含んでよい。
【００３０】
図４は、面６２’上のコーティング６４’を有する基体６０’を含む例示的コーティング部品３０’を概略的に示す。コーティング６４’は、結合剤マトリクス９４の中により大きな縦横比の耐食性の微粒子成分９２を含む少なくとも１つの内層９０を含んでよい。例示的実施形態では、内層９０は、最も内側のコーティング層である。コーティング６４’はまた、結合剤マトリクス９４に類似でも異なってもよい結合剤マトリクス１００の中にアルミナおよび／または他の微粒子の２峰性の粒径分布を含む耐食性の微粒子成分９８を含む層９６を含んでよい。層９６は、他の耐食性の微粒子も含んでよい。内層９０と層９６の相対的な厚さは、所望のコーティングの要件および特徴次第で変化されてよい。他の開示された実施形態のように、コーティング６４’は、層耐食性の微粒子が実質的にない、リン酸塩含有および／またはシリコン含有のガラス質マトリクスを含む最外層１０２（想像線で示されている）を任意選択で含んでよい。
【００３１】
他の層の配置および耐食性微粒子の組合せが、本開示の範囲内で企図される。例えば、組成勾配を示す追加の層が用いられてよい。
【００３２】
本明細書で開示された特定の例示的実施形態には、液体噴霧として使用可能な、スラリベースのコーティング前駆体組成物の微粒子が含まれる。例えば、金属基体に対して前駆体組成物の液体を噴霧する用途を可能にするために、少なくとも１つの物理的性質（例えば粘性）をもたらすように前駆体組成物が調合されてよい。本明細書で開示された他の例示的実施形態には、テープフィルムの裏当てに与えられ、乾燥されてテープコーティング前駆体を形成する、スラリベースのコーティング前駆体組成物が含まれる。本明細書で開示された例示的実施形態には、金属リン酸塩マトリクスの微粒子が含まれ得る。コーティング前駆体組成物は、タービンエンジン部品または類似の基体の上に与えられたとき耐食性コーティングを形成するように硬化されてよい。
【００３３】
特定の例示的実施形態では、耐食性微粒子成分は、一般に非耐熱性微粒子成分および／または耐熱性微粒子成分を含む。例示の耐食性微粒子成分は、アルミナより大きな平均熱膨張率（ＣＴＥ）を有する（約華氏１２００°、摂氏６４９°の温度で測定された）。
【００３４】
例示の耐熱性微粒子成分は、例えば、ジルコニア、酸化ハフニウム（ｈａｆｎｉａ）、イットリアで安定化したジルコニア、イットリアで安定化した酸化ハフニウム、セリア、クロミア、酸化マグネシウム、酸化鉄、チタニア、イットリア、イットリウムアルミニウムガーネットの、単独のものまたは組合せ、また、任意選択でアルミナとの組合せのうち任意ものを含んでよい。換言すれば、アルミナは、耐食性の微粒子成分の、もたらされる平均的ＣＴＥが、上記で定義されたアルミナのものより大きくなるように１つまたは複数の成分と組み合わせて微粒子成分の中に存在してよい。
【００３５】
例示の非耐熱性微粒子成分は、単一要素としての金属材料（単独でのアルミニウムを除く）あるいは、例えばクロム、ジルコニウム、ニッケル、コバルト、鉄、チタン、イットリウム、マグネシウム、白金族金属（例えばプラチナ、パラジウム、ロジウム、イリジウム）、ハフニウム、シリコン、およびタンタルの合金を、単独で、または組み合わせて含んでよい。非耐熱性微粒子成分は、例えば、ＭＣｒ、ＭＣｒＸ、ＭＡｌ、ＭＡｌＸまたはＭＣｒＡｌＸの任意のものを含んでよく、ここで、Ｍはニッケル、鉄、コバルトまたはそれらの組合せであり、Ｘは、タンタル、レニウム、イットリウム、ジルコニウム、ハフニウム、ランタン、シリコン、ホウ素、炭素またはそれらの組合せのいずれかである。
【００３６】
例示の前駆体組成物は、６価クロムがないシリコンベースの結合剤、大きな縦横比の粒子を少なくとも一部分に含む耐食性の微粒子成分、および溶剤を含んでよい。シリコンベースの結合剤は、焼成したとき微細多孔性をもたらすシリコン樹脂であり、結合剤マトリクスの中のシリコン含有材料でもあり得る。微細多孔性の源として、追加の有機体を含む他のシリコン含有材料も用いることができる。
【００３７】
多孔性を改善するために変更が可能である。さらに、適合のための多孔性およびより優れたＣＴＥ一致をもたらす、金属またはより大きなＣＴＥのセラミック追加物を利用することができる。例示的実施形態では、０．０５から０．８マイクロメートルまでのサイズのアルミナ材料を、コーティング前駆体組成物の約５重量％から約７０重量％まで追加してよい。最終的なコーティング密度を増加するために、ナノアルミナも利用することができる。特定の例示的実施形態は、耐食性の微粒子成分に、少なくとも１つの２峰性粒径分布を含んでいる。
【００３８】
機械的適合を改善するための多孔性は、焼成中に前駆体組成物から抜け出して燃えることになる材料を組み入れることにより、または粒子サイズの成長により調整することができる。さらに、該当する層には、関連する多孔性に相違があるように、コーティングは組成勾配層を含んでよい。いくつかの例示的実施形態では、コーティング層の組成上の構成は、所望の多孔性レベルをもたらすように異なってもよい。
【００３９】
例示のテープベースのコーティングは、ポリマーベースのテープシステムを含む。テープを形成するのに利用される有機結合剤は、焼成したときコーティングにさらなる多孔性をもたらすことができる。例示的結合剤には、フタル酸ジブチル（ＤＢＰ）およびポリビニルブチラール（Ｍｏｎｓａｎｔｏ社からＢ−７９という名前で市販されている）が含まれる。テープが形成され、フィルムの裏当てから取り外され、次いで、テープコーティング前駆体を受け取るためにあらかじめ処理されていてよい基体に与えられる。部品は、袋詰めしてオートクレーブ処理されるか、そうでなければセラミックコーティングを形成するように焼成される。例示の耐食性コーティング前駆体は、約華氏７５０°（約摂氏３９９°）までの温度で焼成され得るが、約華氏２２００°（約摂氏１２０４°）までの動作温度で利用されてよい。例示的テープシステムは、複数の層を含んでよく、各層が、関連する前駆体組成物を有する。したがって、最も内側のコーティング層として意図された層は、特定の金属基体との最適なＣＴＥ一致を求めて調合されてよく、一方、それより外側の層は、より大きな耐食性を求めて調合されてよい。例示的テープシステムは、より適合する下の層を有する、より高濃度の最上層を利用し得るように企図される。例示的実施形態では、約７０重量％までのテープコーティング前駆体組成物は、大きな縦横比の微粒子であり得る。
【００４０】
例示的コーティング前駆体組成物は、ＣｏＮｉＣｒＡｌＹガス噴霧粉を用いて準備され、粒子の少なくとも一部分は、大きな縦横比の微粒子をもたらすようにミルにかけられた。この前駆体組成物は、シリコン樹脂、適切な溶剤（例えばエチル９５％−ｉｓｏｐ５％）、およびアルミナ微粒子もさらに含んでいた。このコーティング前駆体組成物は、適切な基体（例えばグリッドブラストしたＲｅｎｅ’８８ＤＴ、米国特許第４，９５７，５６７号に開示されているガンマプライム強化されたニッケルベース超合金）上に、約２．０ミル（５０．８マイクロメートル）の目標厚さに噴霧された。コーティングは、乾燥され、次いで華氏１０００°（約摂氏５３８°）で硬化された。これらの試料は、実質的に球状の微粒子成分を有する類似のコーティング前駆体組成物から形成されたコーティングと比較された。試料のうちのいくつかは、約６マイクロメートルの平均粒子サイズを有する球状の微粒子成分を含んでいた。他の試料は、約３マイクロメートルの平均粒子サイズを有する球状の微粒子成分を含んでいた。球状の微粒子成分を有するコーティングは顕著なマッドクラックパターンを示したが、大きな縦横比の微粒子成分を有する試料については、より微細な球状の微粒子が、より粗い構成に対して頻度の低下および亀裂の激しさを示したものの、顕著なマッドクラックパターンは見られなかった。
【００４１】
コーティングされた基体の断面の光学写真を撮った。球状の微粒子成分を有するコーティングは、約１．８ミル（約４６マイクロメートル）の例示的厚さを有し、コーティング厚さを通って基体まで延びる亀裂を示した。大きな縦横比の微粒子成分を有するコーティングは、２．９ミル（約７４マイクロメートル）の例示的厚さを有し、１．７ミル（約４３マイクロメートル）は亀裂を示さなかった。より厚いコーティングを有する試料は、取付けエポキシ樹脂の部分溶込みが見られるのみであった。約１０：１と１５：１の間の縦横比を有する微粒子成分は、約２．９ミル（７４マイクロメートル）までの厚さでマッドクラックがないことによって有利な成果もたらし、また、これらのコーティングは、エポキシ樹脂が入り込まないことよって証拠づけられたように、より稠密に詰め込まれたと結論付けられた。約２：１より大きな縦横比を示す微粒子成分は、有利な結果をもたらすことになると予期される。
【００４２】
３つの厚さレベルの目標（１．０ミル（２５．４マイクロメートル）、２．０ミル（５０．８マイクロメートル）、３．０ミル（７６．２マイクロメートル））で大きな縦横比の微粒子成分を用いて、追加の試料が準備された。コーティング前駆体は、以前のように乾燥され、次いで硬化された。すべて試料にマッドクラックパターンがなかった。より厚いコーティングは、面窪みを示した。コーティングされた基体の断面の光学写真を撮った。どの試料にも垂直の亀裂は観測されなかった。次いで、各試料は、基体への接着を調査するために、熱的衝撃（急冷）テストにかけられた。急冷テストでは、各試料は、華氏１４００°（摂氏７６０°）に加熱して３０分間保持された後に、室温水で急冷された。すべての試料が、この水急冷試験に耐えた。約１０：１と１５：１の間の縦横比を有する微粒子成分は、マッドクラックがない、より厚い部分によって有利な成果もたらし、また、これらのコーティングは、熱ショック試験において層間剥離に対する耐性を示したと結論付けられた。約２：１より大きな縦横比を示す微粒子成分は、有利な結果をもたらすことになると予期される。
【００４３】
したがって、金属基体上にコーティングを設けることにより、ＣＴＥ一致および腐食保護の改善を達成することができ、このコーティングには、結合剤マトリクスに分散された華氏１２００°（摂氏６４９°）でアルミナより大きなＣＴＥを有する耐食性の微粒子成分が含まれており、耐食性微粒子成分の少なくとも一部分の縦横比が約１０：１と１５：１の間にあり、また、この結合剤マトリクスは、シリコン含有材料、リン酸塩含有材料、またはその組合せである。
【００４４】
この書面の説明は、最善のモードを含めて本発明を開示し、あらゆる当業者が本発明を作製して利用することも可能にするように実例を用いている。本発明が特許権を受けられる範囲は、特許請求の範囲によって規定され、当業者に想起される他の実施例を含み得る。そのような他の実施例は、それらが特許請求の範囲の文字どおりの言葉と異ならない構造要素を有する場合、またはそれらが特許請求の範囲の文字どおりの言葉との実質のない相違点を有する同等な構造要素を含む場合には、特許請求の範囲に入るように意図されている。
【符号の説明】
【００４５】
３０  タービン部
３０’  コーティング部品
３２  タービンディスク
３４  封止要素
３６  第１段ディスク
３８  第１段ブレード
４０  第２段ディスク
４２  第２段ブレード
４４  前部シール
４６  後部シール
４８  接合部シール
５０  第１段の後部ブレードリテーナ
５２  第２段の後部ブレードリテーナ
６０  基体
６０’  基体
６２  面
６２’  面
６４  耐食性コーティング
６４’  コーティング
６６  耐食性の微粒子成分
６８  結合剤マトリクス
７０  最外層
７４  ハブ
７８  ウェブ部分
８２  ディスク
８６  ダブテール溝
９０  内層
９２  耐食性の微粒子成分
９４  結合剤マトリクス
９６  層
９８  耐食性の微粒子成分
１００  結合剤マトリクス
１０２  最外層
４１０  ベーン
４２０  ケース
４３０  ライナー
【図１】
2013506760.tif 000003
【図２】
2013506760.tif 000004
【図３】
2013506760.tif 000005
【図４】
2013506760.tif 000006
【国際調査報告】
2013506760.tif 000007
2013506760.tif 000008